(57)【要約】【課題】  従来よりも簡単で且つ安定した窒化が可能になる、歯科鋳造用のＣｏ−Ｃｒ合金ペレットおよびその製造方法を提供する。【解決手段】  歯科鋳造用のＣｏ−Ｃｒ合金ペレットの製造方法であって、原料粉末をペレット状に成形して得られた成形体を焼結して焼結密度が６０％以上９２％以下の焼結体を得る焼結工程と、前記焼結体を窒素が存在する雰囲気下で窒化させる窒化工程と、を有することを特徴とする、Ｃｏ−Ｃｒ合金ペレットの製造方法。この製造方法において、前記焼結工程における焼結温度は９００℃以上１３５０℃以下であることが好ましく、前記窒化工程における窒化温度は７００℃以上１１００℃以下であることが好ましい。【選択図】  なし【特許請求の範囲】
【請求項１】
歯科鋳造用のＣｏ−Ｃｒ合金ペレットの製造方法であって、
原料粉末をペレット状に成形して得られた成形体を焼結して焼結密度が６０％以上９２％以下の焼結体を得る焼結工程と、
前記焼結体を窒素が存在する雰囲気下で窒化させる窒化工程と、を有することを特徴とする、Ｃｏ−Ｃｒ合金ペレットの製造方法。
【請求項２】
請求項１に記載のＣｏ−Ｃｒ合金ペレットの製造方法であって、
焼結工程における焼結温度が９００℃以上１３５０℃以下であることを特徴とする、Ｃｏ−Ｃｒ合金ペレットの製造方法。
【請求項３】
請求項１または請求項２に記載のＣｏ−Ｃｒ合金ペレットの製造方法であって、
窒化工程における窒化温度が７００℃以上１１００℃以下であることを特徴とする、Ｃｏ−Ｃｒ合金ペレットの製造方法。
【請求項４】
請求項１から請求項３のうちいずれか１項に記載のＣｏ−Ｃｒ合金ペレットの製造方法であって、
原料粉末のＣ（炭素）の含有量が、｛原料粉末のＯ（酸素）の含有量×０．７５＋０．１０｝％以上、｛原料粉末のＯ（酸素）の含有量×０．７５＋０．６０｝％以下（％はすべて重量基準）に調製されていることを特徴とする、Ｃｏ−Ｃｒ合金ペレットの製造方法。
【請求項５】
請求項１から請求項４のうちいずれか１項に記載のＣｏ−Ｃｒ合金ペレットの製造方法であって、
原料粉末のＣ（炭素）の含有量を、当該原料粉末に炭素粉末を添加することによって調製することを特徴とする、Ｃｏ−Ｃｒ合金ペレットの製造方法。
【請求項６】
請求項１から請求項５のうちいずれか１項に記載のＣｏ−Ｃｒ合金ペレットの製造方法によって製造された、Ｃｏ−Ｃｒ合金ペレット。
【請求項７】
請求項６に記載のＣｏ−Ｃｒ合金ペレットであって、
組成が、Ｃ：０．１０％以上０．６０％以下、Ｓｉ：０．５０％以上１．５０％以下、Ｍｎ：０．０５％以上０．５０％以下、Ｎｉ：０．２０％以下、Ｃｒ：２６．００％以上３５．００％以下、Ｍｏ：４．００％以上７．００％以下、Ｂ  ：０．１０％以下、Ｎ：０．３０％以上１．６０％以下、Ｏ：０．２０％以下、Ｆｅ：３．００％以下（％はすべて重量基準）、であることを特徴とする、Ｃｏ−Ｃｒ合金ペレット。
【発明の詳細な説明】
【技術分野】
【０００１】
本発明は、歯科医療の分野において鋳造用に使用されるＣｏ−Ｃｒ合金ペレット及びその製造方法に関する。
【背景技術】
【０００２】
Ｃｏ−Ｃｒ合金（コバルトクロム合金）は強度に優れる材料であることから、歯科医療の分野において、床、バー、クラスプ、維持装置などの鋳造用材料として使用されている。一般的に、歯科鋳造用のＣｏ−Ｃｒ合金は、金属原料を溶融させた後に鋳造法等によって製造され、一粒が５ｇ〜１０ｇ程度の鋳造用ペレットの形態で市場に供給されている。なお、Ｃｏ−Ｃｒ合金の従来技術としては、例えば、特許文献１、２に開示されているＣｏ−Ｃｒ合金が公知である。
【０００３】
【特許文献１】特開平７−４８２２０号公報
【特許文献２】特開２００２−２０６１２７号公報
【発明の開示】
【発明が解決しようとする課題】
【０００４】
Ｃｏ−Ｃｒ合金は強度に優れる材料であるが、さらにＮ（窒素）を添加することによって、延性などの機械的特性が著しく向上することが知られている。Ｃｏ−Ｃｒ合金に対して窒素を添加するための方法としては、溶融状態のＣｏ−Ｃｒ合金に窒素ガスを吹き込む方法（窒素ガスのバブリング）、高圧窒素雰囲気下においてＣｏ−Ｃｒ合金を溶融させる方法、溶融状態のＣｏ−Ｃｒ合金に窒化物（実用的には窒化クロム）を添加する方法、等の方法が用いられている。しかし、窒素ガスのバブリングの場合には、Ｃｏ−Ｃｒ合金の組成変動が大きくなるという問題がある。高圧窒素雰囲気下でＣｏ−Ｃｒ合金を溶融させる方法の場合には、高圧窒素雰囲気を作り出すために、Ｃｏ−Ｃｒ合金の製造設備が大掛かりで且つ高価になるという問題がある。Ｃｏ−Ｃｒ合金の溶融時に窒化物を添加する方法の場合には、窒化物が浮上してしまうので、Ｃｏ−Ｃｒ合金の安定した窒化が困難であるという問題がある。
【０００５】
本発明はこのような問題に鑑みてなされたものであって、従来よりも簡単で且つ安定した窒化が可能になる、歯科鋳造用のＣｏ−Ｃｒ合金ペレットの製造方法を提供することを目的とする。
【課題を解決するための手段】
【０００６】
課題を解決するための手段は、以下の（１）〜（７）の発明である。
（１）歯科鋳造用のＣｏ−Ｃｒ合金ペレットの製造方法であって、
原料粉末をペレット状に成形して得られた成形体を焼結して焼結密度が６０％以上９２％以下の焼結体を得る焼結工程と、
前記焼結体を窒素が存在する雰囲気下で窒化させる窒化工程と、を有することを特徴とする、Ｃｏ−Ｃｒ合金ペレットの製造方法。
（２）上記（１）に記載のＣｏ−Ｃｒ合金ペレットの製造方法であって、
焼結工程における焼結温度が９００℃以上１３５０℃以下であることを特徴とする、Ｃｏ−Ｃｒ合金ペレットの製造方法。
（３）上記（１）または（２）に記載のＣｏ−Ｃｒ合金ペレットの製造方法であって、
窒化工程における窒化温度が７００℃以上１１００℃以下であることを特徴とする、Ｃｏ−Ｃｒ合金ペレットの製造方法。
（４）上記（１）から（３）のうちいずれかに記載のＣｏ−Ｃｒ合金ペレットの製造方法であって、
原料粉末のＣ（炭素）の含有量が、｛原料粉末のＯ（酸素）の含有量×０．７５＋０．１０｝％以上、｛原料粉末のＯ（酸素）の含有量×０．７５＋０．６０｝％以下（％はすべて重量基準）に調製されていることを特徴とする、Ｃｏ−Ｃｒ合金ペレットの製造方法。
（５）上記（１）から（４）のうちいずれかに記載のＣｏ−Ｃｒ合金ペレットの製造方法であって、
原料粉末のＣ（炭素）の含有量を、当該原料粉末に炭素粉末を添加することによって調製することを特徴とする、Ｃｏ−Ｃｒ合金ペレットの製造方法。
（６）上記（１）から（５）のうちいずれかに記載のＣｏ−Ｃｒ合金ペレットの製造方法によって製造された、Ｃｏ−Ｃｒ合金ペレット。
（７）上記（６）に記載のＣｏ−Ｃｒ合金ペレットであって、
組成が、Ｃ：０．１０％以上０．６０％以下、Ｓｉ：０．５０％以上１．５０％以下、Ｍｎ：０．０５％以上０．５０％以下、Ｎｉ：０．２０％以下、Ｃｒ：２６．００％以上３５．００％以下、Ｍｏ：４．００％以上７．００％以下、Ｂ  ：０．１０％以下、Ｎ：０．３０％以上１．６０％以下、Ｏ：０．２０％以下、Ｆｅ：３．００％以下（％はすべて重量基準）、であることを特徴とする、Ｃｏ−Ｃｒ合金ペレット。
【発明の効果】
【０００７】
本発明によれば、溶融鋳造法を用いるよりも簡単な工程で歯科鋳造用Ｃｏ−Ｃｒ合金ペレットを製造することができる。また、Ｃｏ−Ｃｒ合金ペレットの安定した窒化が可能になる。
【発明を実施するための最良の形態】
【０００８】
以下、本発明の実施の形態について詳細に説明する。
本発明は、歯科鋳造用のＣｏ−Ｃｒ合金ペレットの製造方法であって、原料粉末をペレット状に成形して得られた成形体を焼結して焼結密度が６０％以上９２％以下の焼結体を得る焼結工程と、前記焼結体を窒素が存在する雰囲気下で窒化させる窒化工程と、を有することを特徴とする、Ｃｏ−Ｃｒ合金ペレットの製造方法である。
本発明では、原料を溶融させて鋳型に流し込んでＣｏ−Ｃｒ合金ペレットを鋳造するのはなく、原料粉末をペレット状に成形した後に、この成形体を焼結させて、Ｃｏ−Ｃｒ合金ペレットを製造する。本発明に係るＣｏ−Ｃｒ合金ペレットの製造方法の場合、鋳造工程が不要であるので、従来の方法と比較すると、Ｃｏ−Ｃｒ合金ペレットをより少ない工程で製造することができる。また、原料を溶融させる必要がなく、鋳造品ペレットの鋳バリ等の研削工程も不要であるので、高熱の発生や粉塵の発生などによって製造の際の作業環境が悪化することを防止することができる。
【０００９】
〔Ｃｏ−Ｃｒ合金ペレット〕
本発明において、焼結・窒化後のＣｏ−Ｃｒ合金ペレットの組成は、以下の表１に示す範囲であることが好ましい。
【００１０】
【表１】
2006328475.tif 000002
【００１１】
Ｃ（炭素）の含有量が表１の通りであるのが好ましいのは、歯科医療用Ｃｏ−Ｃｒ合金の硬さはＨｖ３００〜４５０程度が期待されており、この硬さを確保するためには、この範囲の炭素量が適当だからである。ただし、焼結工程において、炭素は酸素と化合して一酸化炭素となるので（下記(II)式を参照）、原料粉末を成形して焼結した後の炭素の含有量が０．１０%以上０．６０%以下となるようにするためには、これよりも多くの炭素が原料粉末に含まれている必要がある。
【００１２】
Ｓｉ（珪素）の含有量が表１の通りであるのが好ましいのは、Ｃｏ−Ｃｒ合金はＣｒを多く含むために粉末の酸素量が高くなる傾向があるが、原料粉末中の酸素量が高いと焼結後の炭素量が安定しないため、原料粉末中の酸素量を下げる必要があり、これにはＳｉ（珪素）が０．５％以上含まれることが有効だからである。反対に、Ｓｉの含有量が１．５％を超えると、Ｃｏ−Ｃｒ合金の靭性が低下するので好ましくない。
【００１３】
Ｍｎ（マンガン）の含有量が表１の通りであるのが好ましいのは、原料粉末中のマンガンの量が多くなると酸素量が高くなる傾向があるとともに、原料粉末が球状化してペレットの成形性を低下させるからである。また、マンガンは、Ｃｏ−Ｃｒ合金の靭性を向上させる効果があるので、０．０５％以上含有されるのが好ましいからである。
Ｎｉ（ニッケル）の含有量が表１の通りであるのが好ましいのは、Ｎｉはアレルギーの原因の1つとされているので、より少ない方が好ましいからである。Ｎｉの含有量が０．２０％以下の場合は、生体への影響がほとんどない。
Ｃｒ（クロム）の含有量が表１の通りであるのが好ましいのは、Ｃｒの含有量がこの範囲よりも少ないと耐食性や強度が低下し、Ｃｒの含有量がこの範囲よりも多いと脆化相を発生させるからである。
Ｍｏ（モリブデン）の含有量が表１の通りであるのが好ましいのは、Ｍｏは固溶強化、耐食性改善に必要であり、４％よりも少ない場合はこれを十分に満足させることができず、７％を超えると脆化しやすくなるからである。
Ｂ（硼素）の含有量が表１の通りであるのが好ましいのは、Ｂは粒界強化元素であり合金の強度を向上させる効果があるが、この範囲よりも多すぎると合金が脆くなるからである。
【００１４】
Ｎ（窒素）の含有量が表１の通りであるのが好ましいのは、歯科鋳造用の材料としては０．２％以上の含有量で十分な効果があるが、それ以上の窒素（０．３％以上）を含有させることによって、Ｃｏ−Ｃｒ合金の窒素量を安定化させることができるからである。逆に、窒素量が１．６０％よりも多くなると、Ｃｏ−Ｃｒ合金ペレットを溶融させて鋳造するときに窒素ガスの発生量が多くなり、鋳造に要する時間が長くなるからである。ただし、本発明では、窒化工程で焼結体を窒化させるので、必ずしも原料粉末の段階で窒素が含まれている必要はない。
【００１５】
Ｏ（酸素）の含有量が表１の通りであるのが好ましいのは、Ｏの含有量が０．２０％よりも多くなると、Ｃｏ−Ｃｒ合金ペレットを溶融させたときにスラグの発生量が多くなり、鋳造欠陥に繋がるおそれがあるからである。ただし、本発明では、下記の(II)式の反応によって酸素を除去することができるので、原料粉末の段階で酸素の含有量は必ずしも０．２０%以下である必要はない。
【００１６】
Ｆｅ（鉄）の含有量が表１の通りであるのが好ましいのは、Ｆｅの含有量が３．００％よりも多くなるとＣｏ−Ｃｒ合金の耐食性が低下するからである。
【００１７】
〔原料粉末〕
本発明において、Ｃｏ−Ｃｒ合金ペレットを製造するための原料粉末は、得ようとするＣｏ−Ｃｒ合金ペレットの組成に合わせて、その組成が調製されているものを使用するのが好ましい。
本発明に用いられるＣｏ−Ｃｒ合金ペレットの原料粉末は、複数種類の金属粉末を混合して調製したものであってもよいし、複数種類の金属を溶融させて合金を製作した後に、この合金を粉末状に加工して得られた金属粉末であってもよい。
原料粉末の粒径は特に制限するものではない。原料粉末の粒径は、ペレットの成形性や、得ようとする焼結体の焼結密度などに応じて適宜に設定することができる。原料粉末の粒径は、例えば、１０μｍ〜５００μｍの範囲となるように設定することができる。
【００１８】
本発明に用いられるＣｏ−Ｃｒ合金ペレットの原料粉末としては、水噴霧法やガス噴霧法によって製造された粉末を使用することができる。ただし、ガス噴霧法による原料粉末は高コストであり、得られる粉末粒子が球形状であるのでプレス成形が若干困難であるという問題がある。したがって、本発明に用いられるＣｏ−Ｃｒ合金ペレットの原料粉末としては、水噴霧法によって得られる原料粉末が好ましい。
水噴霧法によって得られる原料粉末は、酸素が多く含まれるので溶融時にスラグ発生の原因になるという問題がある。しかし、本発明では、後述するように、原料粉末に炭素粉末を添加することによってこのような問題を解決することができる。
【００１９】
〔ペレット成形工程〕
本発明に係るＣｏ−Ｃｒ合金ペレットの製造方法では、上述のようにして準備された原料粉末をペレット状に成形する。ペレットの形状は、特に制限するものではなく、例えば、球形状、円柱状、棒状、立方体状などに成形することができる。ペレットの大きさは、特に制限するものではなく、例えば、一粒が約５ｇ〜１０ｇ程度となるように成形することができる。
原料粉末をペレット状に成形するためには、公知のペレット成形機、プレス機、押出成形機などを使用することができる。なお、原料粉末をペレット状に成形する際には、原料粉末に対して、成形機との摩擦を低減させるための潤滑剤などを添加しておくのが好ましい。また、原料粉末をペレット状に成形する際には、ペレットの成形性や保形性を高めるために、樹脂バインダなどを添加しておくことも一つの手段である。潤滑剤や樹脂バインダは焼結炉を汚染するので、焼結工程の前に、これらを取り除く脱脂工程を実施するのが好ましい。
【００２０】
〔焼結工程〕
本発明では、原料粉末をペレット状に成形して得られた成形体を焼結して焼結密度が６０％以上９２％以下の焼結体を作製する。ここでいう「焼結密度」とは、焼結体の「緻密さ」の指標のことであり、例えば、以下の(I)式により算出することができる。
（焼結体のかさ密度［ｇ／ｃｍ３］）／（焼結体組成の合金の真密度［ｇ／ｃｍ３］）×１００（％）・・・(I)
【００２１】
上記(I)式において、焼結体のかさ密度とは、例えば焼結体の外形寸法を用いて算出される体積を利用して求められる密度のことである（焼結体の内部の空隙も、焼結体の一部であると仮定したときの密度である）。金属の真密度とは、内部に空隙が含まれていないとしたときの理論密度のことである。つまり、焼結密度が高いということは、その焼結体の内部の空隙が少なく、その焼結体がより緻密に成形されている、ということである。
【００２２】
本発明において、焼結体（Ｃｏ−Ｃｒ合金ペレット）の焼結密度を６０％以上９２％以下の範囲に設定するのは、以下のような理由に基づいている。
Ｃｏ−Ｃｒ合金ペレットの焼結密度が６０％よりも小さい場合には、Ｃｏ−Ｃｒ合金ペレットを溶融させるときの高周波入力効率が低下してしまう。この場合、Ｃｏ−Ｃｒ合金ペレットの溶融が十分でなくなり、鋳造品の内部に空隙（ボイド）などの欠陥が生ずるおそれがある、という問題がある。
他方、Ｃｏ−Ｃｒ合金ペレットの焼結密度が９２％よりも大きい場合には、ペレットの内部に微細な閉気孔が多数存在することとなる。この場合、ペレットを溶融させたときに、これらの閉気孔に閉じこめられているガスを十分に除去することができなくなり、鋳造品の内部に空隙（ボイド）などの欠陥が生ずるおそれがある。また、Ｃｏ−Ｃｒ合金ペレットの溶融加熱時には、そのＣｏ−Ｃｒ合金ペレットに含まれている余剰の窒素成分が窒素ガスとなって放出されるが、焼結密度が９２％よりも大きい場合には、溶融前の窒素ガスの放出が十分でなくなり（ペレットの表面に通じている気孔が少ないためである）、この窒素ガスが溶融時のバブリングの発生を引き起こしたり、鋳造品の欠陥を引き起こしてしまう、という問題がある。
また、Ｃｏ−Ｃｒ合金ペレットの焼結密度が９２％よりも大きい場合には、当該ペレットの表面に通じている気孔が少なくなるために、後述する窒化工程において、Ｃｏ−Ｃｒ合金ペレットを十分に窒化することができなくなる（これについては〔窒化工程〕のところで詳しく説明する）。
【００２３】
ところで、Ｃｏ−Ｃｒ合金は、その組成としてクロムが多く含まれているために、粉末にはＯ（酸素）が含まれてしまう。また、前述したように、水噴霧により得られる原料粉末を使用する場合には、その原料粉末には多くのＯ（酸素）が含まれてしまう。このような酸素は、Ｃｏ−Ｃｒ合金ペレットを溶解させたときにスラグ発生の原因となるために、できる限り取り除いておくことが好ましい。本発明では、焼結工程において以下の(II)式の反応を生じさせることによって、Ｃｏ−Ｃｒ合金に含まれる酸素を除去することができる。
Ｃ（炭素）＋Ｏ（酸素）  →  ＣＯガス↑・・・(II)
【００２４】
上記(II)式の反応を生じさせて酸素を除去するとともに、Ｃｏ−Ｃｒ合金ペレットの炭素の含有量を表１の範囲に調製するためには、原料粉末のＣ（炭素）の含有量は、以下の(III)式で示される範囲に調製されていることが好ましい。
｛原料粉末のＯ（酸素）の含有量×０．７５＋０．１０｝％以上、
｛原料粉末のＯ（酸素）の含有量×０．７５＋０．６０｝％以下（％はすべて重量基準）  ・・・(III)
【００２５】
上記(III)式において、「０．７５」という数字は、ＣとＯの原子量の比の値である。原料粉末（Ｃｏ−Ｃｒ合金）のＣ（炭素）の含有量が上記(III)式の範囲に調製されていることによって、原料粉末に含まれるＯ（酸素）は殆ど除去される。また、酸素の除去のために原料粉末中の炭素が消費された場合であっても、焼結・窒化後のＣｏ−Ｃｒ合金ペレットのＣ（炭素）の含有量は、０．１０％以上０．６０％以下の範囲に維持される。
原料粉末のＣ（炭素）の含有量を上記(III)式の範囲に調製するためには、原料粉末に対して炭素を添加すればよい。この炭素は、カーボンブラックなどの炭素粉の形態で添加することが好ましいが、Ｃ（炭素）を含む他の化合物や炭化物の形態で添加してもよい。原料粉末に対して炭素粉の形態で炭素を添加することによって、原料粉末のＣ（炭素）の含有量をより簡単で正確に調整することができる。
【００２６】
原料粉末中の酸素を除去して０．２０％以下とするためには、焼結工程における焼結温度は、９００℃以上１３５０℃以下であることが好ましく、１０５０℃以上１３５０℃以下であることがより好ましい。この範囲の温度で成形体を加熱して焼結することによって、上記(II)式の反応をより確実に進行させることができるからである。また、この範囲の加熱温度で焼結することによって、焼結体としての必要強度をより確実に確保することができるからである。焼結雰囲気は、反応が安定する雰囲気であればよく、実用的には真空圧、Ａｒ（アルゴン）、Ｎ２の微圧（5-20Torr）、アンモニア（分解ガス）などを使用することができる。
【００２７】
〔窒化工程〕
本発明に係るＣｏ−Ｃｒ合金ペレットの製造方法では、原料粉末をペレット状に成形して得られた成形体を焼結して焼結体を作製し、この焼結体を窒素が存在する雰囲気下で窒化させる。焼結体を窒化させるためには、焼結体の冷却過程で雰囲気中に窒素ガスを導入してもよいし、あるいは、焼結体を冷却後に再度加熱して窒化させてもよい。アンモニア雰囲気下で焼結させた場合には、焼結体を冷却する過程において同時に窒化を進行させることが可能である。
焼結体を窒化させることにより、この焼結体には窒化クロムなどの形態で窒素が含有されることとなる。この窒化クロムは、１２５０℃以上では分解するため、窒化温度は１２５０℃以下である必要がある。反対に、窒化温度が低すぎる場合には、窒化速度が遅くなるので、窒化に要する時間が長くなってしまう。したがって、窒化工程における窒化温度は、７００℃以上１１００℃以下であることが好ましい。窒化温度がこの範囲であると、焼結体を速やかにかつ安定的に窒化させることが可能になる。
【００２８】
本発明に係るＣｏ−Ｃｒ合金ペレットの製造方法では、焼結体の焼結密度が６０％以上９２％以下に設定されており、焼結体の内部には、焼結体の表面に通じる気孔や空隙が多数形成されている。したがって、焼結体を窒素が存在する雰囲気下で窒化させることによって、焼結体の表面部だけではなく、焼結体の内部まで窒化させることが可能である。
また、本発明に係る方法の場合、焼結体を窒化させるだけでよいので、従来の方法のように、原料粉末を溶融させて窒素ガスを吹き込む必要がない。この場合、原料粉末を溶融させるための高熱を作り出す必要がないので、Ｃｏ−Ｃｒ合金ペレットを製造する際における作業環境が良好になる。
【００２９】
また、本発明に係る方法の場合、Ｃｏ−Ｃｒ合金ペレットを溶融鋳造法によって製造するのとは異なり、原料粉末をペレット状に成形して焼結するだけである。したがって、鋳造品ペレットの鋳バリ等を研削によって取り除く工程が不要であり、研削粉からなる粉塵によって作業環境が悪化することを防止することができる。
【００３０】
本発明に係るＣｏ−Ｃｒ合金の製造方法によれば、Ｃｏ−Ｃｒ合金ペレットに十分な量の窒素を含有させることが可能であり、Ｃｏ−Ｃｒ合金からなる鋳造品の機械的特性、特に、延性を著しく向上させることができる。例えば、床、バー、クラスプ、維持装置など歯科医療用部品の機械的特性を著しく向上させることが可能である。
【実施例１】
【００３１】
以下、本発明のさらに具体的な実施例について説明する。
まず、水噴霧法によって得られたＣｏ−Ｃｒ合金の原料粉末を準備した。この原料粉末は、１００メッシュの篩いを通過させて粒径を調整したものであり、その組成は下記の表２に示す通りである。
原料粉末のＯ（酸素）の含有量は、０．７０%である。したがって、上記(II)式の反応を生じさせて酸素を除去するために、理論的には、０．７０×０．７５＝０．５２５％の炭素を添加する必要がある。また、焼結体の炭素の含有量を０．１０％以上０．６０％以下の範囲に維持するためには、原料粉末に対して炭素を添加することによって、原料粉末の炭素の含有量が０．６２５％以上１．１２５％以下となるようにする調整する必要がある。
【００３２】
【表２】
2006328475.tif 000003
【００３３】
準備した原料粉末に対して炭素粉と非金属含有系潤滑剤を添加した後に、この原料粉末をプレス機によって直径１６ｍｍ、高さ５ｍｍの円柱状に成形した。潤滑剤の添加量は、原料粉末全体に対して１％とした。プレス成形圧力は５００ＭＰａとした。得られた成形体を窒素ガス雰囲気下で５００℃の温度で１時間脱脂した後に、この成形体を１１８０℃の温度で1時間加熱して焼結を行った。焼結雰囲気は、真空とアンモニアガスでそれぞれ行った。このようにして得られた焼結体の組成を分析した。分析結果を下記の表３に示す。
【００３４】
【表３】
2006328475.tif 000004
【００３５】
表３に示す結果からわかるように、原料粉末に対して炭素を添加することによって、焼結体の酸素の含有量を０．２％以下に低減できることが判明した。また、原料粉末からなる成形体をアンモニアガス雰囲気下で焼結させた後にそのまま冷却することによって、焼結体に０．３０％以上の窒素を含有させることができることが判明した。また、原料粉末の炭素の量を調整することによって、焼結体に含まれる炭素の量を制御できることが判明した。
【実施例２】
【００３６】
つぎに、実施例１で得られた焼結体（表３のＮＯ．３の焼結体）を窒素が存在する雰囲気下で加熱して窒化処理を行った。結果を以下の表４に示す。
【００３７】
【表４】
2006328475.tif 000005
【００３８】
焼結体は、窒素が存在する雰囲気下で加熱することによって容易に窒化が可能であることが判明した。また、表４に示す結果からわかるように、窒化温度が７００℃を下回る場合は窒素含有量が十分ではなく、１１００℃を上回る場合は窒素含有量がほとんど増加しないことが判明した。このことから、窒化工程における窒化温度は、７００℃以上１１００℃以下であることが好ましいことが判明した。
【００３９】
また、表４に示す結果からわかるように、窒化後のＣｏ−Ｃｒ合金ペレットを溶融・鋳造した後の鋳造品の窒素含有量は、Ｃｏ−Ｃｒ合金ペレットの窒素含有量が０．４０％以上である場合には、ほぼ０．３０％程度で一定であることが判明した。これは、Ｃｏ−Ｃｒ合金ペレットの加熱・溶融時に余剰の窒素が放出されるとともに、Ｃｏ−Ｃｒ合金の溶融温度で窒素の溶解度によってほぼ一定になることが原因であると考えられる。
【実施例３】
【００４０】
つぎに、実施例１の表３のＮＯ．１〜ＮＯ．６で得られた焼結体について、窒素が存在する雰囲気中で９００℃で１時間加熱することによって窒化処理を行った。窒化処理を行ったＣｏ−Ｃｒ合金ペレットを高周波で溶融した後に、加圧鋳造機で平行部が直径３ｍｍ、長さ１５ｍｍの引張試験片と硬さ測定用の小板とを作製した。そして、得られた引張試験片と小板とを用いて、引張試験及び硬さ試験を行った。引張試験方法は、JIS-Z-2241に従った。これらの結果を、表５のＮＯ．１７〜ＮＯ．２２に示す。
【００４１】
【表５】
2006328475.tif 000006
【００４２】
また、比較例として、Ｃｏ−Ｃｒ合金の原料を溶融して得られた鋳造品ペレット（Ｍ１、Ｍ２）と、Ｃｏ−Ｃｒ合金の原料の溶融時に窒化物を添加することにより得られた鋳造品ペレット（ＭＮ１、ＭＮ２）についても、同様に試験を行った。試験結果を以下の表６に示す。
【００４３】
【表６】
2006328475.tif 000007
【００４４】
表５と表６の結果を比較すればわかるように、焼結体を窒化させてなるＣｏ−Ｃｒ合金ペレットを溶融して得られた鋳造品（表５）は、鋳造品ペレットを溶融して得られた鋳造品（表６）よりも安定的に窒素が含まれており、物理的強度、特に伸び（延性）が優れていることが判明した。
【実施例４】
【００４５】
実施例４では、まず、水噴霧法によって得られたＣｏ−Ｃｒ合金の原料粉末を準備した。この原料粉末は、１００メッシュの篩いを通過させて粒径を調整したものであり、その組成は上記の表２に示した通りである。この原料粉末に対して、以下の表７に示す組成を有し、かつ、粒径が３０μｍ以下であり平均粒径が８．５μｍの微粉状の原料粉末を混合した。さらに、この混合後の粉末に対して、炭素粉（上述の(II)式の反応が生じた後の残留炭素量が０．１５％となるようにその量を調整した炭素粉）と潤滑剤を添加し、１００ＭＰａから６００ＭＰａの圧力で直径１６ｍｍ高さ５ｍｍの円柱状に成形して成形体を得た。この成形体を、真空状態で１２５０℃の加熱温度で１時間焼結させて焼結体を得た。これにより、焼結密度の異なる複数種類の焼結体を得た。これらの焼結体の冷却過程（９００℃）で窒素を導入して１時間窒化させた。これにより、焼結密度、及び、Ｃ、Ｏ、Ｎの含有量が異なる複数種類の焼結体（Ｃｏ−Ｃｒ合金ペレット）を得た（Ｐ１〜Ｐ８）。焼結体の焼結密度と、焼結体の組成分析の結果を以下の表８に示す。
【００４６】
【表７】
2006328475.tif 000008
【００４７】
【表８】
2006328475.tif 000009
【００４８】
Ｐ１〜Ｐ８の焼結体（Ｃｏ−Ｃｒ合金ペレット）を高周波で溶融して、実施例３と同様に引張試験片と硬さ測定用の小板とを加圧鋳造機により鋳造した。得られた鋳造品の組成分析の結果を表８に示す。Ｃｏ−Ｃｒ合金ペレットの溶融時の所見（目視による観察結果）、Ｃｏ−Ｃｒ合金ペレットが溶融するまでの時間、鋳造品の引張試験の結果、鋳造品の硬さ試験の結果、及び、鋳造品を顕微鏡で観察したときのミクロ組織の所見を、表９に示す。
【表９】
2006328475.tif 000010
【００４９】
表９に示す結果より、焼結密度が６０％を下回ると、Ｃｏ−Ｃｒ合金ペレットの溶融に時間がかかることや、溶融後の金属の上に未溶融の焼結体が浮いて溶け残る等の現象があることが判明した。また、焼結密度が９２％を上回ると、気孔や介在物の浮上が制限され、鋳造品のボイド（空隙）やインクルージョン（固まり等の残存）などの欠陥が生じやすくなることが判明した。
【００５０】
また、表９に示す結果より、原料粉末に粒径が３０μｍ以下の微粉末を混合することによって、焼結体の焼結密度が高くなることが判明した。しかし、この場合、焼結体の内部に存在する気孔や介在物が浮上しづらく鋳造品にこれらが残留するので、鋳造品のミクロ組織においてインクルージョンやボイドなどの欠陥が生じやすいことが判明した。また、焼結体の焼結密度が高すぎると窒化が十分でなくなるので、Ｃｏ−Ｃｒ合金ペレットの窒素含有量が低くなることが判明した。以上より、鋳造品の物理的強度（特に伸び）を高めるためには、焼結体の焼結密度が６０％以上９２％以下であることが好ましいことが判明した。